СПОСОБ ПОЛУЧЕНИЯ ЗАЩИТНОГО ПОКРЫТИЯ НА ПОВЕРХНОСТИ МЕТАЛЛИЧЕСКОГО ИЗДЕЛИЯ, РАБОТАЮЩЕГО В УСЛОВИЯХ ВЫСОКОАГРЕССИВНОЙ СРЕДЫ, ПОВЫШЕННЫХ ТЕМПЕРАТУР И ИСТИРАЮЩИХ ВОЗДЕЙСТВИЙ

1. Способ получения защитного покрытия на поверхности металлического изделия, работающего в условиях высокоагрессивной среды, повышенных температур и истирающих воздействий, включающий напыление на поверхность металлического изделия порошковой композиции, содержащей полифениленсульфид, политетрафторэтилен, неорганический наполнитель и термообработку изделия, отличающийся тем, что перед напылением на поверхность металлического изделия наносят нижний слой покрытия в виде раствора смеси глицидоксипропилтриметоксисилана и 3-меркаптопропилтриметоксисилана, взятых в соотношении от 2:1 до 1:2 при концентрации силанов в растворе от 1 до 10 мас.%, изделие подвергают термообработке при температуре 110-115°C в течение 10-15 мин, напыление порошковой композиции осуществляют составом, в котором в качестве неорганического наполнителя используют неорганический наполнитель с твердостью по Кнуппу 1200 и более, при следующем соотношении компонентов, мас.%:
Полифениленсулфид 30-94
Политерафторэтилен 1-40
Указанный неорганический наполнитель 5-30,
затем изделие с нанесенным покрытием подвергают термообработке при температуре 340-370°C в течение 10-15 мин, после чего наносят верхний слой покрытия на основе раствора (3,3,3-трифторпропил)метилдихлорсилана при концентрации силана в растворе от 1 до 10 мас.%, изделие подвергают термообработке при температуре 110-115°C в течение 10-15 мин.
2. Способ по п.1, отличающийся тем, что в качестве неорганического наполнителя с твердостью по Кнуппу 1200 и более используют порошок неорганического наполнителя, выбранного из группы: карбид металла, нитрид металла, борид металла, оксид металла, с размером частиц от 3 до 5 мкм.
3. Способ по п.1, отличающийся тем, что в качестве полифениленсульфида используют порошок с размером частиц от 10 до 60 мкм.
4. Способ по п.1, отличающийся тем, что в качестве политетрафторэтилена используют порошок с размером частиц от 1 до 15 мкм.